Brevet FR3064641A1 — publié le 20181005

Association pour le contrôle du filtrat et la migration de gaz La présente invention a trait au domaine de l'extraction pétrolière. Plus précisément, elle concerne des agents assurant un effet de contrôle du filtrat et de migration de liquides et de gaz dans des fluides injectés sous pression dans des formations souterraines. Dans le domaine de l'extraction pétrolière, de nombreuses étapes sont conduites en injectant des fluides sous pression au sein de formations souterraines. Dans la présente description, la notion de « formation souterraine » s'entend dans son acception la plus large et inclut aussi bien une roche contenant des hydrocarbures, notamment du pétrole, que les différentes couches de roche traversées pour accéder à cette roche pétrolifère et assurer l'extraction des hydrocarbures. Au sens de la présente description, la notion de « roche » est utilisée pour désigner tout type de matériau constitutif d'une formation souterraine solide, que le matériau la constituant soit, ou non, une roche à proprement parler. Ainsi, en particulier, l'expression « roche pétrolifère » est employée ici comme synonyme de « réservoir pétrolifère » et désigne toute formation souterraine contenant des hydrocarbures, notamment du pétrole, quelle que soit la nature du matériau contenant ces hydrocarbures (roche ou sable par exemple). Parmi les fluides injectés sous pression dans des formations souterraines, on peut notamment citer les différents fluides de complétion et reconditionnement des puits, notamment les fluides de forage , qu'ils soient utilisés pour accéder à la roche pétrolière ou bien pour forer le réservoir lui-même (« drill in ») ou bien les fluides de fracturation, ou bien encore les fluides de complétion, les fluides de contrôle ou de reconditionnement (« worko ver fluids ») ou les fluides d'annulaire ou fluides de « packer » Un cas spécifique est celui des coulis de ciment pétrolier, qui sont employés pour la cimentation de l'annulaire des puits pétroliers selon une méthode bien connue en soi, décrite par exemple dans Le Forage par J.P Nguyen (Editions Technip 1993). Ces coulis de ciment pétroliers sont injectés sous pression dans l'intérieur d'un tubage métallique (cuvelage) introduit dans le trou de forage des puits de pétrole puis remontent, sous l'effet de la pression par l'espace dit « annulaire » (« annulus » en anglais) situé entre le cuvelage et le trou de forage puis prennent et durcissent dans cet annulaire, assurant ainsi la stabilité du puits en cours de forage. 3064641 2 Au sein d'un puits d'extraction pétrolière, la mise en contact du fluide sous pression et de la formation souterraine (qui présente le plus souvent une porosité plus ou moins élevée, voire des fissures) induit un effet dit de « perte de fluide » dit également de « filtrat » (phénomène désigné par le terme de « fluid loss » en anglais) : le liquide présent 5 dans le fluide a tendance à pénétrer dans la roche constitutive de la formation souterraine, ce qui peut endommager le puits, voire nuire à son intégrité. Lorsque ces fluides employés sous pression contiennent des composés insolubles (ce qui est très souvent le cas, notamment pour les coulis de ciment pétrolier ou bien les fluides de forages ou de fracturation comprenant des polymères), l'effet de perte de fluide induit en 10 parallèle une concentration du fluide, ce qui peut conduire à une augmentation de viscosité affectant la mobilité du fluide. Dans le cas particulier d'un coulis de ciment, la perte de fluide peut en outre induire une prise trop rapide du ciment, avant que l'espace de l'annulaire soit cimenté, ce qui peut, entre autres, fragiliser la structure du puits et nuire à son étanchéité. 15 Pour plus de détails concernant l'effet de perte de fluide et ses effets en cimentation, on pourra notamment se reporter à Well Cementing, E.B. Nelson (Elsevier, 1990). En vue d'inhiber le phénomène de perte de fluide, il a été décrit un certain nombre d'additifs qui permettent de limiter (voir d'empêcher totalement dans certains cas) la fuite 20 du liquide présent dans le fluide vers la roche avec laquelle il entre en contact. Ces additifs, dits « agents de contrôle du filtrat » (ou « fluid loss control agents » en anglais) permettent en général d'obtenir, en parallèle, un effet de contrôle de la migration de gaz, à savoir une isolation du fluide vis-à-vis des gaz contenus dans la roche (gaz dont il convient d'éviter qu'ils ne pénètre le fluide notamment dans le cas de coulis de ciment, 25 ces gaz ayant tendance à fragiliser le ciment en cours de prise). Au sens de la présente invention et sauf indication explicite contraire, on entend par « perte de fluide » aussi bien un phénomène de migration de liquide qu'un phénomène de migration de gaz. Divers agents de contrôle du filtrat du type précité ont été proposés, qui incluent 30 notamment des dérivés cellulosiques (hydroxyéthylcellulose, par exemple) ou bien encore des copolymères à base d'AMPS comme ceux décrits par exemple dans US 4,632,186 ou US 4,515,635. Ces additifs ne sont pas toujours pleinement adaptés pour assurer, en pratique, une limitation efficace de la perte de fluide. En particulier, et c'est notamment le cas dans le domaine des coulis de ciment pétrolier, la présence d'autres additifs peut 3064641 3 inhiber l'effet des agents employés pour assurer le contrôle du filtrat. En particulier, en présence de certains agents dispersants ou agents retardateurs de prise, les agents de contrôle du filtrat précités voient en général leurs propriétés se dégrader. Un but de la présente invention est de fournir de nouveaux agents de contrôle du 5 filtrat pour des fluides injectés sous pression dans des formations souterraines, qui soient bien adaptés en pratique. A cet effet, la présente invention propose d'utiliser une association spécifique incluant (i) des copolymères particuliers, qui sont propres à assurer un effet de contrôle du filtrat lorsqu'ils sont employés avec des particules, avec lesquelles ils s'associent, (ces 10 particules pouvant être des particules présentes au sein de la formation souterraine ; et/ou des particules de ciment dans le cas d'un fluide employé en cimentation ; et/ou des particules injectées au sein de formations souterraines avec les copolymères), et (ii) une composition particulière induisant un effet barrière aux gaz, typiquement un latex ou des particules de silice. 15 Plus précisément, selon un premier aspect, la présente invention a pour objet l'utilisation, à titre d'agent de contrôle du filtrat et/ou de la migration de gaz dans un fluide (F) injecté sous pression dans une formation souterraine, où ledit fluide (F) comprend des particules solides (p) et/ou est mis en contact avec des particules solides (p) au sein de la formation souterraine suite à son injection, 20 d'une association comprenant (i) un polymère séquencé (P) comprenant : - un premier bloc (A) qui s'adsorbe sur au moins une partie des particules (p); et - un deuxième bloc (B), de composition distincte de celle dudit premier bloc (A), de masse moléculaire moyenne en poids supérieure à 10 000 g/mol, par exemple 25 supérieure à 100 000 g/mol et soluble dans le fluide (F), (ii) des particules propres à assurer un effet barrière de gaz, de préférence un latex et/ou des particules de silice. Selon un mode de réalisation, les particules-propres à assurer un effet barrière de gaz est un latex. 3064641 4 Le latex est typiquement en styrène-butadiène ayant un rapport pondéral styrène-butadiène compris entre 30 :70 et 70 :30, de préférence, entre 40 :60 et 60 :40, mis en suspension dans une solution aqueuse. Le latex est typiquement sous la forme d'une suspension contenant de 40 à 50% 5 en poids de latex sec. Le ratio de concentration du polymère (P) par rapport à celle du latex sec est compris entre 4 à 8% en poids. La solution aqueuse peut comprendre en outre un stabilisant au latex, par exemple un tensioactif tel qu'il est bien connu dans ce domaine. Un exemple des 10 suspensions de latex sont décrits dans EP 0091377. Il s'avère lors que le polymère (P) est associé avec un latex styrène-butadiène dans un coulis de ciment pétrolier, l'association assure à la fois le contrôle du filtrat et le contrôle de la migration de gaz. Selon un autre mode de réalisation, les particules propres à assurer un effet 15 barrière de gaz sont des particules de silice. Les particules de silice sont typiquement dispersées ou sous forme d'agrégats constitués de particules élémentaires de 5 nm à 5 pm, de préférence de 50 nm à 500 nm Les particules de silice peuvent être par exemple sous forme d'une fumée de silice. 20 Il s'avère en effet lors que le polymère (P) est associé avec les particules de silice dans un coulis de ciment pétrolier, l'association assure à la fois le contrôle du filtrat et le contrôle de la migration de gaz. Au sens de la présente invention, typiquement, le premier bloc (A), dit aussi ci-après « bloc court », est de masse moléculaire moyenne en poids typiquement inférieure 25 à 30 000 g/mol, qui s'adsorbe, de préférence irréversiblement, sur au moins une partie des particules (p); et un deuxième bloc (B), dit aussi ci-après «bloc long », est de composition distincte de celle dudit premier bloc et de masse moléculaire moyenne en 3064641 5 poids supérieure à 10 000 g/mol, par exemple supérieure à 100 000 g/mol, et soluble dans le fluide (F). Le polymère spécifique employé dans le cadre de la présente invention, de par la présence des deux blocs spécifiques (A) et (B) s'avère fournir un effet de contrôle du 5 fluide particulièrement efficace : la présence du bloc (A) assure un ancrage du polymère sur les particules, et la présence du bloc long (B), de taille élevée et soluble, assure schématiquement un effet d'augmentation locale de la viscosité du fluide (F) autour des particules. On obtient ainsi, à la surface des particules (p), la formation d'une couche 10 polymère à base des blocs longs (B) ancrés sur les particules à l'aide des blocs (A), l'association particules/polymères ainsi réalisée formant en quelque sorte un « bouchon » de taille suffisante au niveau des porosités de la roche, qui permet de limiter, voire de bloquer totalement, le phénomène de filtrat. Il est à noter que l'emploi de polymères à base de blocs longs (B) uniquement 15 n'assurerait pas un contrôle du filtrat selon l'invention, qui nécessite un ancrage des blocs longs (B) sur les particules (p) via les blocs courts (A), comme cela est illustré dans les exemples donnés à la fin de la présente description. Notamment pour que cet ancrage soit le plus efficace possible, il est préférable que l'interaction entre le bloc court (A) et les particules (p) soit la plus forte possible et, 20 avantageusement, que cette interaction soit irréversible. De préférence, le bloc court (A) d'un polymère (P) utile selon l'invention comporte : - au moins un groupement chimique formant au moins une liaison de type ionique, covalente ou iono-covalente entre polymère et particule ; et/ou 25 - plusieurs groupements chimiques formant chacun au moins une liaisons hydrogène et/ou de Van der Waals entre polymère et particule, l'ensemble de ces liaisons formant ensemble une liaison globale de force au moins dans la gamme de celle d'une liaison de type ionique, covalente, iono-covalente. 30 Les interactions fortes entre particules et polymères permettent en outre, au besoin, d'employer le polymère (P) en présence d'additifs qui, habituellement, nuisent à 3064641 6 l'efficacité des agents de contrôle du filtrat. En particulier, les polymères (P) tels qu'employés selon l'invention peuvent être mis en oeuvre dans la plupart des formulations de fluides destinés à être injectés dans des roches pétrolières, notamment des coulis de ciment pétrolier comprenant des additifs de type dispersants ou agents retardateur de 5 prise aussi bien que dans des fluides de forage et de fracturation. Selon une première variante de l'invention, le fluide (F) injecté comprend le polymère (P) mais ne comprend pas de particules solides (p), et il rencontre lesdites particules (p) au sein de la formation souterraine suite à son injection. L'association entre particules et polymères se fait alors in situ. Un tel fluide peut par exemple être injecté lors 10 d'une opération de forage, et les déblais de roche formés lors du forage assurent alors le rôle des particules (p) in situ. Selon une variante alternative, le fluide (F) injecté comporte avant l'injection au moins une partie, et en général la totalité, des particules (p) associées au polymère (P), étant entendu qu'il peut éventuellement rencontrer d'autres particules (p) au sein de la 15 formation souterraine. Deux modes sont notamment envisageables dans ce cadre : mode 1 : le polymère (P) et les particules (p) sont mélangés lors de la formulation du fluide (F), sur le lieu de l'exploitation ou en amont, typiquement en additionnant les particules (p), à l'état sec ou éventuellement à l'état dispersé, à une 20 composition comprenant le polymère (P) en solution. Selon cette variante, le fluide (F) peut par exemple être un coulis de ciment pétrolier, que l'on prépare en ajoutant de la poudre de ciment à titre de particules (p) dans une composition aqueuse comprenant le polymère (P) en solution. mode 2 : le fluide (F) est fabriqué, avantageusement sur le lieu de l'exploitation, à 25 partir d'une composition (pré-mélange) préparée en amont (désignée ci-après par le terme de « blend ») comprenant le polymère (P) et au moins une partie des particules (p), en général au sein d'un liquide dispersant. Pour former le fluide (F), ce blend est mélangé aux autres constituants du fluide (F). Dans le cadre de ces modes 1 et 2, le polymère (P) présente accessoirement l'avantage 30 non négligeable d'améliorer la dispersibilité et la mise en suspension des particules (p). Dans certains modes de réalisation, les polymères (P) associés aux particules (p) peuvent 3064641 7 être employés principalement en tant qu'agent dispersant et stabilisant de la dispersion des particules (p), en assurant dans le même temps un effet d'agent de contrôle du filtrat. Selon un autre aspect, la présente invention a pour objet certains polymères séquences particuliers utilisables selon l'invention, qui ont été développés par les 5 inventeurs spécifiquement pour cette application. L'invention a également pour objet les fluides pour injection sous pression au sein d'une roche pétrolière ou d'un puits de forage comprenant ces polymères séquences spécifiques, ainsi que les blends pour la préparation de ces fluides comprenant ces polymères en association à des particules (p). 10 Différents avantages et modes de réalisation particuliers de l'invention vont maintenant être décrits plus en détails. Le fluide (F) et le bloc long (B) Par « fluide », on entend, au sens de la description tout milieu, homogène ou non, comprenant un vecteur liquide ou visqueux transportant éventuellement une phase 15 dispersée, liquide ou gélifiée, et/ou des particules solides, ledit milieu étant globalement pompable au moyen des dispositifs d'injection sous pression utilisés dans l'application considérée. Par « vecteur liquide ou visqueux» du fluide (F), on entend le fluide lui-même ; ou bien le solvant dans le cas où le fluide comprend des composés dissous et/ou la phase 20 continue dans le cas où le fluide contient des éléments dispersés (gouttelettes de phase dispersée liquide ou gélifiée, particules solides...). La nature du fluide (F) et du bloc long (B) des polymères (P) utilisés selon la présente invention peut varier en une assez large mesure, sous réserve de la compatibilité du vecteur liquide ou visqueux du fluide (F) et du bloc long (B). En 25 particulier, on emploie un bloc long (B) de nature hydrophile lorsque le vecteur liquide ou visqueux présent dans le fluide (F) est de nature hydrophile ; inversement, lorsque le vecteur liquide ou visqueux du fluide (F) est hydrophobe, on emploie un bloc long (B) de nature hydrophobe. Le bloc long (B) des polymères utiles selon l'invention est spécifiquement soluble 30 dans le fluide (F). On entend par là que le bloc long (B) pris isolément peut être dissous 3064641 8 dans le vecteur liquide ou visqueux du fluide (F). De préférence, le bloc long (B) est soluble à 25°C et à 1% en masse dans le vecteur liquide ou visqueux du fluide (F). La notion de « solubilité à 25°C » implique uniquement qu'on peut obtenir une solution plus ou moins visqueuse, voire gélifiée qui, à 25°C, ne conduit pas à une précipitation. Cette 5 notion n'exclut pas que la mise en solution du bloc (B) puisse impliquer un chauffage préalable à plus de 25°C pour obtenir cette solution. En d'autres termes, la notion de « solubilité à 25°C» implique la possibilité de former une solution qui ne précipite pas à 25°C, et non pas la possibilité de former à 25°C une solution qui ne précipite pas. Par ailleurs, il est préférable que le bloc long (B) développe le moins possible 10 d'interactions, voire pas du tout d'interactions, avec les particules (p). Il est par ailleurs préférable que le bloc long (B) des polymères (P) utiles selon l'invention développe moins d'interactions avec les particules que le bloc court (A). En tout état de cause, le bloc (A) et le bloc (B) ont des compositions distinctes. On entend par là que: 15 - les blocs (A) et (B) comprennent des unités monomères distinctes ; ou - au moins certains des monomères présents sur le bloc (A) ne sont pas présents sur le bloc (B); et/ou au moins certains des monomères présents sur le bloc (B) ne sont pas présents sur le bloc (A) 20 ou - le bloc (A) et le bloc (B) comprennent les mêmes unités monomères, mais dans des proportions distinctes. Selon un mode de réalisation bien adapté, le fluide (F) est un fluide aqueux. Par « aqueux », on entend ici que le fluide comprend à titre de vecteur liquide ou visqueux de 25 l'eau, soit à titre d'unique constituant du vecteur liquide ou visqueux, soit en association avec d'autres solvants hydrosolubles. En cas de présence de solvants autres que l'eau dans le vecteur liquide ou visqueux du fluide (F), l'eau reste avantageusement le solvant majoritaire au sein du vecteur liquide ou visqueux, présent avantageusement à raison d'au moins 50% en 30 masse, voire d'au moins 75% en masse par rapport à la masse totale des solvants dans le vecteur liquide ou visqueux. 3064641 9 Lorsque le fluide (F) est un fluide aqueux, le bloc (B) est avantageusement un bloc de nature hydrophile. Par « bloc de nature hydrophile », on entend ici un bloc polymère qui, à l'état isolé, est soluble dans l'eau pure à raison de 1% en masse à 25°C (la mise en solution pouvant éventuellement impliquer un chauffage), en formant une solution plus ou 5 moins visqueuse, voire gélifiée, mais sans formation de précipité à 25°C. Avantageusement, le bloc (B) de nature hydrophile employé lorsque le fluide (F) est un fluide aqueux est constitué au moins majoritairement par des unités monomères choisies dans le groupe consistant en les unités monomères U1 à U5 définies ci-après, et les mélanges de ces unités monomères : 10 unités monomères U1 : unités monomères comprenant un groupement fonctionnel acrylamide, notamment diméthylacrylamide (DMA) ou bien encore (méth)acrylamide, morpholine N-oxide acrylamide, diacétone acrylamide ; le bloc (B) comprend avantageusement des unités monomères de ce type unités monomères U2: unités monomères comprenant un groupement 15 fonctionnel acide sulfonique ou sulfonate, incluant notamment les unités (méth)acrylate de 3-sulfopropyle, acide 2-propène-1-sulfonique, 1-allyloxy-2 hydroxypropyle sulfonate de sodium (COPS1), notament acide 2-acrylamido-2- méthyle propane sulfonique (AMPS), sulfonate de (méth)allyle, vinyle sulfonate de sodium, sodium styrène sulfonate, 3-sulfopropyldiméthy1-3- 20 méthacrylamidopropylammonium, N-(2-méthacryloyloxyéthyl)-N,N-diméthyl-N- (3-sulfopropyl)ammoniumbétaine, N-(2-1-(3-sulfopropyI)-2- vinylpyridiniumbétaine. unités monomères U3 : unités monomères neutres incluant entre autres : les esters d'acides mono- ou di- carboxyliques [alpha],[betaFéthyléniquement 25 insaturés avec des alcanediols en C2-C30 ou des polyéthyleneglycol, par exemple les 2-hydroxyéthylacrylate, 2-hydroxyéthylméthacrylate, 2- hydroxyéthyléthacrylate, 2-hydroxypropylacrylate, 2- hydroxypropylméthacrylate, 3-hydroxypropyl acrylate, 3- hydroxypropylméthacrylate, 3-hydroxybutylacrylate, 3-hydroxybutyl 30 méthacrylate, 4-hydroxybutylacrylate, 4-hydroxybutylméthacrylate, 6-hydroxy hexylacrylate, 6-hydroxyhexylméthacrylate, 3-hydroxy-2-éthylhexyl acrylate, 3- hydroxy-2-éthylhexylmethacrylate, N-(hydroxyméthyl)acrylamide, N-(2-hydroxy propyl)méthacrylamide, N-hydroxyéthylacrylamide, N-[tris(hydroxyméthyl) 3064641 10 méthacrylamide, 4-acryloylmorpholine, 2-N-morpholinoéthyle méthacrylate, méth(acrylate) de polyéthylèneglycol, (méth)acrylate de diéthylène glycol, éthylène glycol méthyl éther (méth)acrylate, acrylate de 2-hydroxyéthyle, acrylate d'hydroxypropyle, acrylate de poly(propylène glycol), acrylate de 2- 5 chloroéthyle, les acrylate de tétrahydrofurfuryle, vinyl acétamide, vinyl pyrrolidone, N-vinyl pipéridone, N-vinyl caprolactam, N-viny1-5-methy1-2-pyrrolidone, N-viny1-5- ethy1-2-pyrrolidone, N-vinyl-6-méthy1-2-pipéridone, N-viny1-6-éthy1-2- pipéridone, N-viny1-7-méthy1-2-caprolactam, N-vinyl-7-ethy1-2-caprolactame. 10 unités monomères U4: unités monomères porteuses de groupements ammonium, notamment des esters d'acides mono- ou di- carboxyliques [alpha],[betaFéthyléniquement insaturés avec des aminoalcools, comme les N,N-diméthylaminométhyl(méth)acrylate, N,N-diméthylaminoéthyl (méth)acrylate, N,N-diéthylaminoethyl acrylate, N,N-dimethylaminopropyl 15 (méth)acrylate, N,N-diéthylaminopropyl(méth)acrylate et N,N- dimethylaminocyclohexyl (méth)acrylate ; amides d'acides mono- ou di- carboxyliques [alpha],[betaFéthyléniquement insaturés avec des diamines ayant au moins un groupe amine primaire ou secondaire, tels que les N[2-(diméthylamino)ethyl]acrylamide, N[2-(dimethyl 20 amino)ethyl]nethacrylamide, N[3-(diméthylamino)propyl]acrylamide, N-[3- (di méthylamino)propyl]nethacrylamide, N[4-(diméthylamino)butyl]acrylamide, N[4-(diméthylamino)butyl]méthacrylamide, N[2-(diethylamino)ethyl] acrylamide, N[4-(dimethylamino)cyclohexyl]acrylamide, N-[4-(dimethylamino) cyclohexyl]méthacrylamide 25 N,N-diallylamines et N,N-diallyl-N-alkylamines incluant notamment les 3- sulfopropyldiméthy1-3-méthacrylamidopropylam mon ium, N-(2-méthacryloyl oxyéthyl)-N,N-diméthyl-N-(3-sulfopropyl)ammoniumbétaine, N-(2-1-(3-sulfo propyI)-2-vinylpyridiniumbétaine, et N-(2-1-(3-sulfopropyI)-4-vinylpyridinium bétaine 30 unités monomères U5 : unités monomères acrylate, porteuses de groupement COOH ou 000-, incluant notamment l'acide acrylique, l'acide méthacrylique, l'acide éthacrylique, l'acide [alpha]chloro-acrylique, l'acide crotonique, l'acide maléique, l'acide itaconique, l'acide citraconique, l'acide 3064641 11 mésaconique, l'acide glutaconique, l'acide aconitique, l'acide fumarique ; les monoesters d'acide dicarboxylique monoéthyléniquement insaturés en C4-C10 et de préf rence en 04 à 06, comme le maléate de monométhyle. Selon un mode de réalisation possible, le bloc (B) de nature hydrophile employé lorsque 5 le fluide (F) est un fluide aqueux est constitué essentiellement, voire exclusivement, par des unités monomères du type précités, où, dans les unités précitées, les groupes acides peuvent être en tout ou partie sous la forme d'acide libre et/ou sous forme de sel par exemple de potassium, sodium ou ammonium (forme neutralisée). 10 Au sens où elle est employée dans la présente description, l'expression « polymère ou bloc polymère constitué au moins majoritairement par des unités monomères » désigne un (bloc) homopolymère ou copolymère résultant de la polymérisation d'un mélange de monomères incluant des monomères x, ce (bloc) homopolymère ou copolymère comprenant moins de 25% en mole, de préférence moins 15 de 15% et encore plus avantageusement moins de 10% en mole d'unités monomères autres que les unités 'x'. L'expression « polymère ou bloc polymère constitué essentiellement par des unités monomères » désigne quant à elle, au sens de la présente description, un (bloc) homopolymère ou copolymère constitué au moins majoritairement par des unités 20 monomères 'x du type précité, comprenant plus spécifiquement moins de 5% en mole, de préférence moins de 2% et encore plus avantageusement moins de 1% en mole d'unités monomères autres que les unités 'x'. Selon un mode de réalisation particulier, compatibles avec les modes précédents, le bloc (B) de nature hydrophile employé lorsque le fluide (F) est un fluide aqueux peut 25 comprendre des monomères hydrophobes en faibles proportions, typiquement à raison d'au moins 0,05%, notamment au moins 0,1%, voire au moins 0,5%, le cas échéant ; cette teneur en monomères hydrophobes restant de préférence inférieure à 10 %, par exemple inférieure à 5%, notamment moins inférieure à 3`)0,voire à 2%, ces pourcentages étant exprimés en masse par rapport à la masse totale d'unité monomères dans le bloc 30 (B). Lorsque des monomères hydrophobes de ce type sont présents, ils peuvent typiquement (mais non limitativement) être choisis parmi les acrylates d'alkyle (comme l'acrylate de méthyle) ; le styrène ; les méthacrylates d'alkyle ; et/ou l'acétate de vinyle. 3064641 12 Le bloc long (B) présent dans les polymères employés selon la présente invention a par ailleurs une masse suffisamment élevée pour assurer l'effet de contrôle du filtrat recherché. A cet effet, le bloc (B) a typiquement une masse moléculaire moyenne en poids supérieure à 100 000 g/mol, de préférence supérieure à 150 000 g/mol, par 5 exemple supérieur à 200 000 g/mol, notamment supérieur à 250 000 g/mol, et ce notamment lorsque le bloc (B) est de l'un des types précités. En pratique, cette masse moléculaire moyenne en poids reste le plus souvent inférieure à 3 000 000 g/mol (et typiquement comprise entre 150 000 et 2 000 0000 g/mol), mais des masses plus élevées peuvent être envisagées dans l'absolu, hormis dans le cas particulier d'un fluide (F) utilisé 10 dans le cadre d'une opération de cimentation, où il est préférable que la masse moléculaire moyenne en poids du bloc long (B) reste inférieure à 1 000 000 g/mol, et avantageusement inférieure à 800 000 g/mol. Dans le cadre de la présente invention, il a par ailleurs été mis en évidence, que, de façon surprenante, l'effet de contrôle du filtrat recherché est obtenu pour des blocs (B) 15 ayant une masse moléculaire moyenne en poids plus faible que 100 000 g/mol. Ainsi, selon un mode de réalisation particulier, le bloc (B) a une masse moléculaire moyenne en poids comprise entre 10 000 et à 100 000 g/mol, de préférence d'au moins 20 000 g/mol, par exemple d'au moins 25 000 g/mol, cette masse moléculaire moyenne en poids pouvant typiquement être inférieure à 90 000, par exemple inférieure à 75 000, voire 20 inférieure à 50 000. Une estimation de la masse moléculaire moyenne en poids du bloc long (B) peut être mesurée par une chromatographie d'exclusion stérique et mesure de masse utilisant une calibration externe avec des étalons de polyoxyde d'éthylène (CES relative), ce qui conduit à une valeur légèrement majorée de la masse moléculaire moyenne en poids 25 désignée dans la présente description par Mw(CES relative). Cette Mw(CES relative) est typiquement mesurée dans les conditions suivantes : Phase mobile :Mélange de 80% en masse d'eau désionisée additionnée de 0,1M NaNO3 et 20% en masse d'acetonitrile,. Débit : 1 ml/min 30 Colonnes : Shodex 0Hpak SB 806 MHQ (3 colonnes de 30 cm) 3064641 13 Détection: Indice de réfraction (détecteur de concentration Agilent) Concentration des échantillons: environ 0,5 (3/0 en masse de matière sèche dans la phase mobile Injection: 100 pl 5 Référence interne: éthyleneglycol Etalonnage : polyoxyde d'ethylene PEO La Mw(CES relative) du bloc long (B) des polymères (P) utiles selon l'invention est en général supérieure ou égale à 125 000 g/mol de préférence supérieure ou égale à 10 150 000 g/mol, cette Mw(CES relative) étant typiquement entre 200 000 et 2 500 000 g/mol, notamment entre 250 000 et 2 000 000 g/mol. Selon un mode de réalisation plus particulier, elle peut être inférieure à 125 000 g/mol , par exemple comprise entre 12 500 et 100 000 g/mol. Dans le cas d'un fluide (F) utilisé dans le cadre d'une opération de cimentation, la 15 Mw(CES relative) du bloc long (B) des polymères (P) et typiquement (mais non limitativement) entre 25 000 et 900 000 g/mol, par exemple entre 250 000 et 900 000 g/mol. En pratique, on mesure la Mw(CES relative) du polymère (P), qui, du fait de la faible masse du bloc (A) représente également une assez bonne approximation, majorée, 20 de la masse moléculaire moyenne en masse du bloc (B). La Mw(CES relative) du polymère (P) est en général supérieure ou égale à 15 000 g/mol, et par exemple supérieure ou égale à 150 000 g/mol, de préférence supérieure ou égale à 200 000 g/mol, par exemple supérieure ou égale à 300 000 g/mol, notamment supérieur ou égale à 400 000 g/mol, cette Mw(CES relative) du polymère (P) étant typiquement entre 200 000 25 g/mol et 2 500 000 g/mol, notamment entre 250 000 g/mol et 2 000 000 g/mol. Elle est plus particulièrement entre 25 000 et 900 000 g/mol, par exemple entre 250 000 g/mol et 800 000 g/mol dans le cas d'un fluide (F) utilisé dans le cadre d'une opération de cimentation. Dans le cas particulier où le fluide (F) est utilisé dans une opération de cimentation 30 (coulis de ciment pétrolier, typiquement) : 3064641 14 - le bloc (B) est avantageusement un bloc de nature hydrophile, de préférence comprenant des unités U1 du type précité, notamment des unités diméthylacrylamide DMA, éventuellement, mais non nécessairement, en association avec des unités U2, notamment des unités acide 5 acrylamidométhylpropanesulfonique (AMPS), éventuellement en tout ou partie sous forme de sulfonate, par exemple sous la forme de son sel de sodium. Selon un mode de réalisation particulier, le bloc (B) est constitué au moins majoritairement (par exemple essentiellement, voire exclusivement) par un mélange d'unités DMA et AMPS, avec un rapport molaire DMA/AMPS par exemple 10 compris entre 60/40 et 90/10, notamment entre 75/25 et 85/15 et typiquement de l'ordre de 80/20. - le bloc (B) a typiquement une masse moléculaire moyenne en poids comprise entre 150 000 et 750 000 g/mol, de préférence entre 200 000 et 700 000 g/mol. Alternativement, le bloc (B) peut avoir une masse moléculaire moyenne en poids 15 comprise entre 15 000 et 150 000 g/mol, de préférence entre 20 000 et 100 000 g/mol. - le bloc (B) a typiquement une Mw(GPC relative) comprise entre 200 000 et 800 000 , de préférence entre 250 000 et 900 000 g/mol , par exemple 300 000 à 600 000 g/mol le polymère (P) ayant en général une Mw(CES relative) comprise 20 dans ces gammes. Le bloc (B) peut alternativement avoir une Mw(GPC relative) comprise entre 20 000 et 200 000 , de préférence entre 25 000 et 180 000 g/mol , par exemple 30 000 et 150 000 g/mol, le polymère (P) ayant en général une Mw(CES relative) comprise dans ces gammes. 25 Le bloc long (B) employé lorsque le fluide (F) est un coulis de ciment pétrolier est typiquement un bloc statistique DMA/AMPS, avec un ratio molaire DMA/AMPS entre 75/25 et 85/15 (typiquement de l'ordre de 80/20), et une Mw(GPC-MALS) comprise entre 20 000 et 7500 000, notamment entre 200 000 et 750 0000, par exemple entre 400 000 et 600 000. 30 Les particules (p) et le bloc court (A) 3064641 15 La notion de « particule » au sens où elle est employée dans la présente description ne se cantonne pas à celle de particules individualisées. Elle désigne de façon plus générale des entités solides dispersables au sein d'un fluide, sous la forme d'objets (particules individuelles, agrégats ...) dont toutes les dimensions sont inférieures à 5 mm, 5 de préférence à 2 mm, par exemple inférieures à 1 mm. La nature des particules (p) et du bloc court (A) des polymères (P) utilisés selon la présente invention peuvent varier en une assez large mesure, sous réserve que le bloc (A) interagisse avec les particules (p) et conduise à une immobilisation, de préférence irréversible, de polymère (P) sur la surface des particules (p). 10 Pour ce faire, le bloc (A) comprend en général des unités monomères porteuses de groupements développant avec les particules (p) des interactions plus fortes que le bloc long (B). Selon un mode de réalisation bien adapté, les particules (p) sont des particules minérales introduites au sein du fluide (F) ou avec lesquelles le fluide (F) entre en contact 15 suite à son injection. Ces particules (p) sont alors typiquement des particules de ciment, de carbonate de calcium, d'argile, de barite, de silice, de sable ou de noir de carbone. Selon ce mode de réalisation, le bloc (A) est de préférence constitué au moins majoritairement (et de préférence essentiellement, voire exclusivement) par des unités monomères choisies dans les groupes préférentiels définis ci-après, à adapter au cas par 20 cas en fonction de la nature des particules (p). : - pour des particules (p) de carbonate de calcium ou de ciment : le bloc (A) peut notamment être constitué au moins majoritairement (et de préférence essentiellement, voire exclusivement) par : - des unités monomères U5 du type précité, avantageusement 25 présentes dans le bloc (A) ; et/ou - des unités monomères U3 du type précité ; et/ou - des unités monomères U6 porteuses de groupements phosphate, phosphonate ou phosphinate (sous forme d'acide libre et/ou sous forme saline), comme par exemple des unités phosphate de 30 monoacryloxyéthyle, phosphate de bis(2-méthacryloxyéthyle), les unités monomères introduites en employant les Sipomer PAM 100, 3064641 16 200, 400 ou 5000 disponibles auprès de la société Solvay, l'acide vinylphosphonique, l'acide allylphosphonique, l'acide isopropylphosphonique, le phosphonate de diallyle aminométhylène et leurs sels. 5 Le bloc (B) est alors typiquement constitué au moins majoritairement (et de préférence essentiellement, voire exclusivement) par des unités U1 et/ou U2 du type précité - pour des particules (p) de silice ou de sable : le bloc (A) peut notamment être constitué au moins majoritairement (et de 10 préférence essentiellement, voire exclusivement) par : - des unités monomères U3 du type précité ; et/ou - des unités monomères U4 du type précité ; et/ou - des unités monomères U7 (méth)acrylate fonctionnalisé par des polydimethylsiloxanes comme le triméthylsiloxy PEG 4-5 15 methacrylate, ou le(3-trimethoxysilyl)propyl methacrylate Le bloc (B) est alors typiquement constitué au moins majoritairement (et de préférence essentiellement, voire exclusivement) par des unités U1 et/ou U2 et/ou U5 du type précité - pour des particules (p) d'argile : 20 le bloc (A) peut notamment être constitué au moins majoritairement (et de préférence essentiellement, voire exclusivement) par - des unités monomères U4 du type précité ; et/ou - des unités monomères U6 du type précité. Le bloc (B) est alors typiquement constitué au moins majoritairement (et de 25 préférence essentiellement, voire exclusivement) par des unités U1 et/ou U2 du type précité 3064641 17 - pour des particules (p) de noir de carbone le bloc (A) peut notamment être constitué au moins majoritairement (et de préférence essentiellement, voire exclusivement) par des unités U8 hydrophobes, incluant notamment 5 les esters d'acides mono ou di-carboxylique [alpha],[betaFéthyléniquement insaturés avec des alcools en C1-020, comme par exemple les méthyl (méth)acrylate, méthyl éthacrylate, éthyl (méth)acrylate, éthyl éthacrylate, n-propyl (méth)acrylate, isopropyl (méth)acrylate, n-butyl (méth)acrylate, sec-butyl (méth)acrylate, tert-butyl (méth)acrylate, tert-butyl éthacrylate, n-hexyl 10 (méth)acrylate, n-heptyl (méth)acrylate, n-octyl (méth)acrylate, 1,1,3,3- tetraméthylbutyl (méth)acrylate, éthylhexyl (méth)acrylate, n-nonyl (méth)acrylate, n-decyl (méth)acrylate, n-undecyl (méth)acrylate, tridecyl(méth)acrylate, myristyl (méth)acrylate, pentadecyl (méth)acrylate, palmityl (méth)acrylate, heptadecyl (méth)acrylate, nonadecyl (méth)acrylate, arachinyl (méth)acrylate, béhényl 15 (méth)acrylate, lignoceryl (méth)acrylate, cérotinyl (méth)acrylate, mélissinyl (méth)acrylate, palmitoléoyl (meth)acrylate, oléyl (méth)acrylate, linoléyl (méth)acrylate, linolényl (méth)acrylate, stéaryl (méth)acrylate, lauryl (méth)acrylate, les mono, di or tristyryl phényl (meth)acrylates éventuellement éthoxylés entre les groupes aromatique et méthacrylate ; et/ou 20 les unités monomères vinylaromatiques comme le styrène, le 2-méthylstyrène, 4-méthylstyrène, 2-(n-butyl)styrène, 4-(n-butyl)styrène, 4-(n-decyl)styrène les unités monomères fluorées, comme les (méth)acrylates d'alkyle perfluorés ou hautement fluorés. Le bloc (B) est alors typiquement constitué au moins majoritairement (et de 25 préférence essentiellement, voire exclusivement) par des unités des unités U1 et/ou U2 et/ou U5 du type précité Quelle que soit sa nature chimique, le bloc court (A) présent dans les polymères employés selon la présente invention a, en général, une masse moléculaire moyenne en 30 poids entre 500 et 30 000 g/mol, par exemple entre 1000 et 25 000 g/mol et ce notamment lorsque le bloc (A) est de l'un des types précités. 3064641 18 Selon un mode de réalisation particulièrement intéressant, employé lorsque les particules (p) sont des particules de ciment ou de carbonate de calcium, le bloc court (A) est un bloc homopolymère poly(acide acrylique) de masse moléculaire moyenne en poids allant de 1 000 à 20 000 g/mol. 5 La masse moléculaire en poids du bloc court (A) peut être mesurée notamment par une chromatographie par perméation de gel suivie d'une analyse par diffusion de la lumière multiangle (GPC-MALS) Les polymères (P) Les polymères utiles selon la présente invention sont des polymères particuliers, 10 qui comprennent au moins deux blocs de taille très différente, incluant un bloc (B) de taille élevée. Les polymères (P) sont de préférence préparés par polymérisation radicalaire contrôlée, ce qui permet de contrôler finement la taille des deux blocs. La technique de polymérisation radicalaire contrôlée est une technique bien connue 15 en soi, qui permettent, à l'aide d'agent de contrôle de la polymérisation, d'obtenir des polymères de masses contrôlées et notamment des polymères séquences dont on peut contrôler à la fois l'architecture et la taille de chacun des blocs. Des procédés de polymérisation radicalaire contrôlée bien adaptés pour la synthèse des polymères (P) utiles selon l'invention sont les procédés dit RAFT ou MADIX, qui 20 mettent typiquement en oeuvre un procédé de transfert réversible par addition- fragmentation employant des agents de contrôle (dits également de transfert réversible), par exemple de type xanthate (composés porteurs de fonctions -SC=S0-). A titre d'exemples de tels procédés, il peut notamment être fait mention de ceux décrits dans W096/30421, WO 98/01478, WO 99/35178, WO 98/58974, WO 00/75207, WO 01/42312, 25 WO 99/35177, WO 99/31144, FR2794464 ou WO 02/26836. Ces procédés dits de « polymérisation radicalaire contrôlée » conduisent de façon bien connue à la formation de chaînes polymères qui croissent sensiblement toutes à la même vitesse, ce qui se traduit par une augmentation sensiblement linéaire des masses moléculaires avec la conversion et une distribution des masses resserrée, avec un 30 nombre de chaînes qui reste typiquement sensiblement fixe pendant toute la durée de la réaction, ce qui permet de contrôler très aisément la masse molaire moyenne du 3064641 19 polymère synthétisé (le rapport initial monomère/agent de contrôle définit le degré de polymérisation obtenu pour les chaînes synthétisé). Les chaînes obtenues présentent par ailleurs en général un caractère « vivant » : elles présentent en bout de chaîne le groupement réactif présent sur l'agent de contrôle. On peut de ce fait poursuivre la 5 polymérisation sur la chaîne polymère obtenue, en conservant le caractère contrôlé de la polymérisation, ce qui peut notamment être utilisé pour synthétiser à l'extrémité d'un premier bloc polymère de taille contrôlée un autre bloc de composition différente et également de taille contrôlée. Dans ce cadre, les polymères (P) utiles selon l'invention peuvent être des 10 polymères du type préparés selon un procédé comprenant les étapes suivantes : (El) ) on synthétise le bloc (A) -ou plus rarement le bloc (B)- des polymères (P) en mettant en contact en milieu aqueux : - les monomères éthyléniquement insaturés, identiques ou différents choisis pour la constitution du bloc (A) - respectivement du bloc (B) - ; 15 - une source de radicaux libres adaptée à la polymérisation desdits monomères; et - un agent de contrôle de la polymérisation radicalaire, de préférence comprenant un groupe thiocarbonylthio -S(C=S)- ; (E2) on synthétise le bloc (B) - respectivement le bloc (A) - à l'extrémité du bloc (A) - respectivement à l'extrémité du bloc (B) - formé dans l'étape (1) en mettant en 20 contact : - les monomères éthyléniquement insaturés, identiques ou différents, choisis pour la constitution du bloc (B) - respectivement du bloc (A) -; - une source de radicaux libres adaptée à la polymérisation desdits monomères; et - le polymère obtenu à l'issue de l'étape (El), qui joue le rôle d'agent de contrôle de la 25 polymérisation radicalaire et sur lequel se greffe le bloc (B) -respectivement le bloc (A). Dans chacune des étapes (El) et (E2), la taille du bloc polymère en formation est contrôlée par le rapport molaire monomère/agent de contrôle correspondant à la quantité initiale de monomères rapportée à la quantité d'agent de contrôle : schématiquement, 3064641 20 toutes les châines croissent à partir de chacun des agents de contrôle présent et les monomères se répartissent de façon homogène sur toutes les chaînes en croissance. Le rapport molaire monomère/agent de contrôle dicte de ce fait le degré de polymérisation du bloc synthétisé dans chacune des étapes, et permet donc de définir la masse moléculaire 5 moyenne en nombre théorique attendue pour chacun des blocs. Typiquement, les rapports molaire monomère/agent de contrôle dans les étapes (El) ) et (E2) sont choisis de façon à ce que : - La masse moléculaire moyenne en nombre théorique du bloc (A) est comprise entre 250 et 25 000 g/mol, de préférence entre 500 et 15 000 g/mol, notamment 10 entre 1 000 et 10000g/mol. - La masse moléculaire moyenne en nombre théorique du bloc (B) est comprise entre 70 000 et 5 000 000 g/mol, de préférence entre 80 000 et 3 000 000 g/mol, notamment entre 90 000 et 2 000 000 g/mol. Lorsque le polymère est destiné à une opération de cimentation, cette masse moléculaire moyenne en nombre 15 théorique du bloc (B) est plus préférentiellement entre 90 000 et 1 000 000 g/mol, avantageusement entre 100 000 et 500 000 g/mol. Le bloc (B) peut avantageusement être préparé dans l'étape (E2) en mettant en contact : - les monomères éthyléniquement insaturés, identiques ou différents, choisis pour la 20 constitution du bloc (B) ; - une source de radicaux libres adaptée à la polymérisation desdits monomères; et - le bloc (A) préparé selon l'étape (El) ) précitée, qui joue le rôle d'agent de contrôle de la polymérisation radicalaire, de préférence comprenant un groupe thiocarbonylthio - S(C=S)-, et sur lequel se greffe le bloc (B) 25 avec une concentration en monomères au sein du milieu réactionnel de l'étape (E) qui est suffisamment élevée pour induire la gélification du milieu si la polymérisation était conduite en l'absence de l'agent de contrôle. 3064641 21 Cette technique de polymérisation permet d'accéder à des blocs (B) de taille élevées. Avantageusement, la synthèse du bloc (B) peut être réalisée dans les conditions de polymérisaion décrites dans la demande WO 2012/042167. Alternativement, lorsque le bloc (B) est hydrophile, le bloc (B) peut être synthétisé: 5 en mettant en contact, au sein d'un milieu aqueux (M) dans lequel le bloc (B) formé n'est pas soluble : - les monomères éthyléniquement insaturés, identiques ou différents, choisis pour la constitution du bloc (B), choisis solubles dans le milieu aqueux (M) - au moins une source de radicaux libres ; et 10 - un stabilisant réactif qui comprend : - une chaîne polymère (CP) soluble dans le milieu (M) - un groupe (G) assurant un caractère vivant et contrôlé à la polymérisation radicalaire de l'étape (E), tel que, par exemple, un groupe porteur d'un groupe thiocarbonylthio -S(C=S)- 15 De façon générale, les conditions à mettre en oeuvre dans les étapes de polymérisation précitées peuvent être celles typiquement mises en oeuvre dans les polymérisations radicalaires contrôlées. En particulier, on peut utiliser dans l'étape (E) du procédé de l'invention toute source de radicaux libres connue en soi. Il peut s'agir par exemple d'un des initiateurs 20 suivants : - les peroxydes d'hydrogène tels que : l'hydroperoxyde de butyle tertiaire, l'hydroperoxyde de cumène, le t-butyl-peroxyacétate, le t-butyl-peroxybenzoate, le tbutylperoxyoctoate, le t-butylperoxynéodécanoate, le t-butylperoxyisobutarate, le peroxyde de lauroyle, le t-amylperoxypivalte, le t-butylperoxypivalate, le peroxyde de 25 dicumyl, le peroxyde de benzoyle, le persulfate de potassium, le persulfate d'ammonium, - les composés azoïques tels que : le 2-2'-azobis(isobutyronitrile), le 2,2'-azobis(2- butanenitri le), le 4,4'-azobis(4-acide pentanoïque), le 1 ,l'-azobis(cyclohexane- carbon itrile), le 2-(t-butylazo)-2-cyanopropane, le 2,2'-azobis[2-méthyl-N-(1,1)- bis(hydroxyméthyl)-2-hydroxyéthyl] propionamide, le 2,2'-azobis(2-méthyl-N- 30 hydroxyéthylFpropionamide, le dichlorure de 2,2'-azobis(N,N'- 3064641 22 diméthylèneisobutyramidine), le dichlorure de 2,2'-azobis (2-amidinopropane), le 2,2'- azobis (N,N'-diméthylèneisobutyramide), le 2,2'-azobis(2-méthyl-N-[1,1-bis (hydroxyméthyl)-2-hydroxyéthyl] propionamide), le 2,2'-azobis(2-méthyl-N-[1,1-bis (hydroxyméthyl)éthyl] propionamide), le 2,2'-azobis[2-méthyl-N-(2-hydroxyéthyl) 5 propionamide], le 2,2'-azobis(isobutyramide) dihydrate, - les systèmes redox comportant des combinaisons telles que : - les mélanges de peroxyde d'hydrogène, d'alkyle, peresters, percarbonates et similaires et de n'importe lequel des sels de fer, de sels titaneux, formaldéhyde sulfoxylate de zinc ou formaldéhyde sulfoxylate de sodium, et des sucres réducteurs, 10 - les persulfates, perborate ou perchlorate de métaux alcalins ou d'ammonium en association avec un bisulfite de métal alcalin, tel que le métabisulfite de sodium, et des sucres réducteurs, et - les persulfates de métal alcalin en association avec un acide arylphosphinique, tel que l'acide benzène phosphonique et autres similaires, et des sucres réducteurs. 15 Notamment dans le cas de polymérisation effectuées en milieu aqueux, il peut d'utiliser un amorceur radicalaire de type redox, qui présente l'avantage de ne pas nécessiter un chauffage du milieu réactionnel (pas d'amorçage thermique), ce qui permet de mieux gérer encore l'exothermie de la réaction. Ainsi, la source de radicaux libres employée peut typiquement être choisie parmi 20 les amorceurs redox classiquement utilisés en polymérisation radicalaire, typiquement ne nécessitant pas de chauffage pour leur amorçage thermique. Il s'agit typiquement d'un mélange d'au moins un agent oxydant avec au moins un agent réducteur. L'agent oxydant présent dans le système redox est de préférence un agent hydrosoluble. Cet agent oxydant peut par exemple être choisi parmi les peroxydes, tels 25 que : le peroxyde d'hydrogène, l'hydroperoxyde de butyle tertiaire, l'hydroperoxyde de cumène, le t-butyl-peroxyacétate, le t-butyl-peroxybenzoate, le t-butylperoxyoctoate, le tbutylperoxynéodécanoate, le t-butylperoxyisobutarate, le peroxyde de lauroyle, le tamylperoxypivalte, le t-butylperoxypivalate, le peroxyde de dicumyl, le peroxyde de benzoyle ; le persulfate de sodium, le persulfate de potassium, le persulfate d'ammonium, 30 ou bien encore le bromate de potassium. 3064641 23 L'agent réducteur présent dans le système redox est également, de préférence, un agent hydrosoluble. Cet agent réducteur peut typiquement être choisi parmi le formaldéhyde sulfoxylate de sodium (notamment sous sa forme de dihydrate, connue sous le nom de Rongalit ou sous la forme d'un anhydride), l'acide ascorbique, l'acide 5 érythorbique, les sulfites, bisulfites ou métasulfites (sulfites, bisulfites ou métasulfites de métaux alcalins en particulier), les nitrilotrispropionamides, et les amines et ethanolamines tertiaires (de préférence hydrosolubles). Des systèmes redox possibles comportent des combinaisons telles que : les mélanges de persulfates hydrosolubles avec des amines tertiaires 10 hydrosolubles, les mélanges de bromates hydrosolubles (bromate de métaux alcalins par exemple) avec des sulfites hydrosolubles (sulfites de métaux alcalins par exemple) , les mélanges de peroxyde d'hydrogène, d'alkyle, peresters, percarbonates et 15 similaires et de n'importe lequel des sels de fer, de sels titaneux, formaldéhyde sulfoxylate de zinc ou formaldéhyde sulfoxylate de sodium, et des sucres réducteurs, les persulfates, perborate ou perchlorate de métaux alcalins ou d'ammonium en association avec un bisulfite de métal alcalin, tel que le métabisulfite de 20 sodium, et des sucres réducteurs, et les persulfates de métal alcalin en association avec un acide arylphosphinique, tel que l'acide benzène phosphonique et autres similaires, et des sucres réducteurs. Un système redox intéressant comprend (et de préférence consiste en) par 25 exemple l'association de persulfate d'ammonium et de formaldéhyde sulfoxylate de sodium. De façon générale, et en particulier dans le cas de l'utilisation d'un système redox du type persulfate d'ammonium/formaldéhyde sulfoxylate de sodium, il s'avère préférable que le milieu réactionnel de l'étape (E) soit exempt de cuivre. En cas de présence de 30 cuivre, il est en général souhaitable d'ajouter un complexant du cuivre, tel que de l'EDTA. La nature de l'agent de contrôle mis en oeuvre dans les étapes de synthèse des blocs (A) et (B) peut quant à elle varier en une large mesure. 3064641 24 Selon une variante intéressante, l'agent de contrôle utilisé est un composé porteur d'un groupe thiocarbonylthio -S(C=S)-. Selon un mode de réalisation particulier, l'agent de contrôle peut être porteur de plusieurs groupes thiocarbonylthio. Il peut éventuellement s'agir d'une chaîne polymère porteuse d'un tel groupe. 5 Ainsi, l'agent de contrôle employé dans l'étape (E2) est un polymère vivant issu de l'étape (El). On peut de même envisager que l'agent de contrôle de l'étape (El) soit issu d'une étape (EO) préalable dans laquelle on a réalisé la polymérisation radicalaire d'une composition comprenant : des monomères éthyléniquement insaturés ; 10 un agent de contrôle de la polymérisation radicalaire comprenant au moins un groupe thiocarbonylthio -S(C=S)- ; et un amorceur de la polymérisation radicalaire (source de radicaux libres). Plus généralement, un agent de contrôle adapté à la synthèse du polymère (P) 15 utile selon l'invention répond avantageusement à la formule (A) ci-dessous : dans laquelle : 20 Z représente : . un atome d'hydrogène, . un atome de Chlore, . un radical alkyl éventuellement substitué, aryl éventuellement substitué, 25 . un hétérocycle éventuellement substitué, . un radical alkylthio éventuellement substitué, . un radical arylthio éventuellement substitué, . un radical alkoxy éventuellement substitué, . un radical aryloxy éventuellement substitué, 3064641 25 . un radical amino éventuellement substitué, . un radical hydrazine éventuellement substitué, . un radical alkoxycarbonyl éventuellement substitué, . un radical aryloxycarbonyl éventuellement substitué, 5 . un radical carboxy, acyloxy éventuellement substitué, . un radical aroyloxy éventuellement substitué, . un radical carbamoyle éventuellement substitué, . un radical cyano, . un radical dialkyl- ou diaryl-phosphonato, 10 . un radical dialkyl-phosphinato ou diaryl-phosphinato, ou . une chaîne polymère, et R1 représente : . un groupe alkyle, acyle, aryle, aralkyle, alcène ou alcyne éventuellement 15 substitué, . un cycle carboné ou un hétérocycle, saturé ou non, aromatique éventuellement substitué, ou . une chaîne polymère. 20 Les groupes R1 ou Z, lorsqu'ils sont substitués, peuvent l'être par des groupes phényles éventuellement substitués, des groupes aromatiques éventuellement substitués, des cycles carbonés saturés ou non, des hétérocycles saturé ou non, ou des groupes : alkoxycarbonyle ou aryloxycarbonyle (-COOR), carboxy (-COOH), acyloxy (-02CR), carbamoyle (-CON R2), cyano (-CN), alkylcarbonyle, alkylarylcarbonyle, arylcarbonyle, 25 arylalkylcarbonyle, phtalimido, maleïrnido, succinimido, amidino, guanidimo, hydroxy (- OH), amino (-NR2), halogène, perfluoroalkyle CnF2n,1, allyle, époxy, alkoxy (-OR), S- alkyle, S-aryle, des groupes présentant un caractère hydrophile ou ionique tels que les sels alcalins d'acides carboxyliques, les sels alcalins d'acide sulfonique, les chaînes polyoxyde d'alkylène (PEO, POP), les substituants cationiques (sels d'ammonium 30 quaternaires), R représentant un groupe alkyle ou aryle, ou une chaîne polymère. Selon un mode de réalisation particulier, R1 est un groupe alkyle substitué ou non, de préférence substitué. 3064641 26 Les groupes alkyle, acyle, aryle, aralkyle ou alcyne éventuellement substitués présentent généralement 1 à 20 atomes de carbone, de préférence 1 à 12, et plus préférentiellement 1 à 9 atomes de carbone. Ils peuvent être linéaires ou ramifiés. Ils peuvent être également substitués par des atomes d'oxygène, sous forme notamment 5 d'esters, des atomes de soufre ou d'azote. Parmi les radicaux alkyle, on peut notamment citer le radical méthyle, éthyle, propyle, butyle, pentyle, isopropyle, tert-butyle, pentyle, hexyle, octyle, decyle ou dodécyle. Les groupes alcynes sont des radicaux généralement de 2 à 10 atomes de carbone, 10 ils présentent au moins une insaturation acétylénique, tel que le radical acétylenyle. Le groupe acyle est un radical présentant généralement de 1 à 20 atomes de carbone avec un groupement carbonyle. Parmi les radicaux aryle, on peut notamment citer le radical phényle, éventuellement substitué notamment par une fonction nitro ou hydroxyle. 15 Parmi les radicaux aralkyle, on peut notamment citer le radical benzyle ou phénéthyle, éventuellement substitué notamment par une fonction nitro ou hydroxyle. Lorsque R1 ou Z est une chaîne polymère, cette chaîne polymère peut être issue d'une polymérisation radicalaire ou ionique ou issue d'une polycondensation. Dans le cadre de la présente invention, il est notamment intéressant d'employer à 20 titre d'agents de contrôle des xanthates, des trithiocarbonates, des dithiocarbamates, ou des dithiocarbazates. Avantageusement, on utilise comme agent de contrôle des composés porteurs d'une fonction xanthate -S(C=S)0-, par exemple porteur d'une fonction 0-ethyl xanthate de formule -S(C=S)OCH2CH3, comme par exemple le 0-ethyl-S-(1-methoxycarbonyl 25 ethyl) xanthate de formule (CH3CH(CO2CH3))S(C=S)0Et. Un autre agent de contrôle possible dans l'étape (E) est le dibenzyltrithiocarbonate de formule PhCH2S(C=S)SCH2Ph (où Ph=phényle). Les polymères (P) utiles selon l'invention comprennent en général uniquement les blocs (B) et (A). Il s'agit typiquement de polymères dibloc (A)-(B), mais des polymères 30 comportant davantage de blocs sont envisageables, notamment des copolymères comportant un bloc long (B) sur lequel sont greffés deux blocs courts ou plus (polymères 3064641 27 triblocs de type (A)-(B)-(A) notamment), ou bien encore des copolymères comprenant un bloc espaceur entre le bloc (B) et le bloc (A). Certains des polymères utiles selon la présente invention sont des polymères qui, à la connaissance des inventeurs n'ont jamais été décrits par le passé. 5 Ces polymères comprennent en particulier les polymères séquences contenant, de préférence à titre d'uniques blocs : - au moins un premier bloc pAA au moins majoritairement (et de préférence essentiellement, voire exclusivement) constitué par des unités acide acrylique, de masse moléculaire moyenne en poids entre 500 et 30 000 g/mol, notamment entre 1 000 et 10 20 000; et - un deuxième bloc p(DMA/AMPS) au moins majoritairement (et de préférence essentiellement, voire exclusivement) constitué par un mélange statistique d'unités DMA et AMPS, avec un rapport molaire DMA/AMPS compris entre 60/40 et 90/10, de masse moléculaire en poids supérieure à 150 000 g/mol, typiquement entre 200 000 et 2 000 000 15 g/mol et notamment entre 250 000 et 750 000 g/mol. Ces polymères constituent un objet particulier de la présente invention, ainsi que les coulis de ciment pétrolier les comprenant les fluides aqueux pour injection sous pression au sein d'une roche pétrolière, notamment les fluides de forage et fluides de fracturation, les comprenant en 20 association avec des particules minérales, ainsi que les blends pour la préparation de ces fluides. Applications pratiques Les polymères utiles selon l'invention peuvent être employés dans la quasi-totalité des fluides mis en oeuvre en extraction pétrolière et potentiellement sujet à la perte de 25 fluide. Selon un mode de réalisation particulier de l'invention le fluide (F) est un coulis de ciment pétrolier, qui comprend le polymère (P) comme additif. Dans ce cas, le polymère (P), associé aux particules présentes dans ciment, assure l'effet de contrôle du filtrat lors de la cimentation. 3064641 28 Selon un autre mode de réalisation, le fluide (F) est un fluide de forage ou un fluide de fracturation, qui comprend le polymère (P) associé à des particules (p). Les particules (p) sont alors le plus souvent introduites conjointement au polymère dans le fluide (F) avant l'injection du fluide. Le polymère assure alors en général une stabilisation de la 5 dispersion des particules dans le fluide (F), en maintenant en suspension dans le fluide au moins une partie des particules (p). Les concentrations en polymère et particules à employer dans ces différents fluides sont à adapter au cas par cas en fonction de l'application visée et de la rhéologie recherchée. 10 Différents aspects et avantages de l'invention seront encore illustrés par les exemples ci-après dans lesquels des polymères ont été préparés selon le procédé de l'invention. 3064641 29 Exemple 1 : Synthèse de copolymères diblocs poly(acide acrylique)-b-poly(N,N-dimethylacrylamide-co-AMPS) 5 1.1: Synthèse de blocs poly(acide acrylique) vivant à terminaision xanthate (bloc courts Al à A4) Dans un ballon de 250 mL à température ambiante, on a introduit 30 g d'acide acrylique, dans un solvant aqueux(à savoir 70 g d'eau distillée pour les blocs A1-A3 - un mélange de 35 g d'eau distillée et 28 g d'éthanol pour le blocs A4), et du 0-ethyl-S-(1- 10 methoxycarbonyl ethyl) xanthate de formule (CH3CH(CO2CH3))S(C=S)0Et (dans les quantités indiquées donné dans le Tableau 1 ci-dessous, où est également indiqué la valeur de la masse moléculaire ne nombre théorique attendue (Mn, th) calculée par le rapport de la quantité de monomère à la quantité de xanthate) et 312 mg de 2,2'- Azobis(2-methylpropionamidine)di chlorhydrate. Le mélange a été dégazé par bullage 15 d'azote pendant 20 minutes. Le ballon a ensuite été placé dans un bain d'huile thermostaté à 60°C, et le milieu réactionnel a été laissé sous agitation pendant 4 heures à 60°C. A l'issue de ces quatre heures, la conversion a été déterminée par RMN 1H. Une analyse en chromatographie d'exclusion stérique dans un mélange de l'eau et de 20 l'acétonitrile (80/20) additivé de NaNO3 (0,1N) avec un détecteur MALLS dix-huit angles et fournit les valeurs de masse molaire moyenne en poids (M'') et d'indice de polymolécularité (Mw/Mn) reporté dans le tableau 1 ci-dessous. Tableau 1: blocs Al -A4 25 Bloc Mn,th Xanthate (g) Conversion (RMN 1H) M, (g/mol) Mw/Mn synthétisé Al 10000 0.624 99.5% 22000 1.8 A2 5000 1.25 99.7% 10000 1.7 A3 2500 2.50 99.6% 5000 1.7 A4 1000 6.24 >99.9% 2100 1.8 3064641 30 1.2 : Synthèse de copolymères dibloc à partir des blocs Al à A5 Polymères P1 à P17 5 Les blocs Al à A4 préparés comme indiqués dans le paragraphe 1.1 ont été employés dans leur milieu réactionnel obtenu, sans purification, avec une masse de polymère mA reportée dans le tableau 2 ci-dessous. Le bloc choisi, dans son mélange réactionnel sans purification, a été introduit dans un ballon de 250 mL, à température ambiante, puis on a ajouté (dans des quantités reportées dans le tableau 2 ci-dessous) du N,N- 10 diméthylacrylamide DMA, une solution aqueuse d'AMPS à 50% massique (25% par rapport molaire au quantité de N,N-diméthylacrylamide), et de l'eau distillée, avec un extrait sec final d'environ 20% massique, et du persulfate d'ammonium en solution aqueuse à 5,0 (3/0 en masse. Le mélange a été dégazé par bullage d'azote pendant 20 minutes. On a ajouté au milieu 15 du formaldéhyde sulfoxylate de sodium, sous forme d'une solution aqueuse à 1,0 (3/0 en masse, la même masse de cette solution étant introduite que celle de la solution de persulfate d'ammonium (voir Tableau 2). On a laissé la réaction de polymérisation se dérouler sans agitation pendant 24 heures à température ambiante (20°C). 20 A l'issue des 24 heures de réaction, on a mesuré la conversion par RMN 1H (résultats dans le tableau 3). Une analyse en chromatographie d'exclusion stérique dans un mélange de l'eau et de 25 l'acétonitrile (80/20 v/v) additivé de NaNO3 (0,1N) avec un détecteur indice de réfraction fournit les valeurs de masse molaire moyenne en nombre (Mn) et d'indice de polymolécularité (Mw/Mn) qui sont répertoriés dans le Tableau 3: 5 3064641 31 Tableau 2: polymères P1 à P17 : quantités de réactifs employés lors de la synthèse Polymère synthétisé Bloc court m MAMPS Meau Mpersulf Mfss mA (g) -DMA (9) (9) (9) (9) (g) P1 Al 0.835 15.3 17.7 75.6 6.0 6.0 P2 Al 1.65 15.2 17.6 75.7 6.0 6.0 P3 Al 1.65 6.16 7.12 29.1 3.0 3.0 P4 Al 2.68 5.06 5.85 25.4 3.0 3.0 P5 Al 3.99 5.60 6.47 27.9 3.0 3.0 P6 Al 5.51 5.19 6.00 27.3 3.0 3.0 P7 A2 0.426 15.2 17.6 75.6 6.0 6.0 P8 A2 0.847 15.2 17.6 75.6 6.1 6.3 P9 A2 0.840 6.28 7.27 29.6 3.0 3.0 P10 A2 1.59 5.93 6.86 29.6 3.0 3.0 Pli A2 2.13 5.98 6.91 29.0 3.0 3.0 P12 A2 3.05 5.67 6.55 28.8 3.0 3.0 P13 A3 0.703 25.6 29.6 138.1 3.0 3.0 P14 A3 1.74 25.3 29.3 137.6 3.0 3.0 P15 A4 0.177 31.7 36.6 157.5 12.0 12.0 P16 A4 0.287 25.6 29.6 139 3.0 3.0 P17 A4 0.709 25.3 29.3 138.7 3.0 3.0 P18 A4 5.33 25.3 29.3 138.7 0.5 0.5 Meau masse de l'eau distillée ajoutée, à l'exclusion de l'eau ajoutée dans les autres solution mpersuif masse de la solution aqueuse à 5% massique d'ammonium persulfate ajoutée Mfss : masse de la solution aqueuse à 1% massique de formaldéhyde sulfoxylate de sodium 10 3064641 32 Tableau 3 : polymères P1 à P17 Polymère synthétisé Bloc court Conversion Mw Mw/Mn DMA AMPS (kg/mol) P1 Al 99.4% 98.0% 620 5.2 P2 Al 99.7% 99.2% 420 3.2 P3 Al >99.9% >99.9% P4 Al >99.9% >99.9% P5 Al >99.9% >99.9% P6 Al >99.9% >99.9% P7 A2 99.6% 99.8% 600 3.0 P8 A2 99.8% 99.2% 390 3.3 P9 A2 >99.9% >99.9% P10 A2 >99.9% >99.9% Pli A2 >99.9% >99.9% P12 A2 >99.9% >99.9% P13 A3 99.7% 98.7% 450 2.3 P14 A3 >99.9% >99.9% 210 1.9 P15 A4 99.4% 99.6% 760 2.5 P16 A4 99.8% 99.5% 410 2 P17 A4 99.7% 99.4% 180 1.9 P18 A4 >99% >99% 47.5 1.5 5 Exemple 2 (comparatif) : Synthèse d'un polymère monobloc poly(N,N-dimethylacrylamide-co-AMPS) Dans ballon de 250 mL à température ambiante, on a introduit 15.3 g de N,Ndiméthylacrylamide, 18 g d'AMPS, 75.6 g d'eau distillée, 1.03 g d'une solution éthanolique à 1% massique de 0-ethyl-S-(1-methoxycarbonyl ethyl) xanthate de formule 10 (CH3CH(CO2CH3))S(C=S)0Et et 6.0 g d'une solution aqueuse à 5% massique de persulfate d'ammonium. Le mélange a été dégazé par bullage d'azote pendant 20 minutes. 3064641 33 On a ensuite ajouté 6.0 g d'une solution aqueuse à 1% massique de formaldéhyde sulfoxylate de sodium. Les deux solutions aqueuses de persulfate d'ammonium et formaldéhyde sulfoxylate de sodium ont été préalablement dégazées par bullage d'azote. On a alors laissé la réaction de polymérisation se dérouler sans agitation pendant 24 5 heures à température ambiante (2000). A l'issue des 24 heures de réaction, on a obtenu une conversion de 99.8% en N,Ndiméthylacrylamide et de 99.6% en AMPS, telle que déterminée par RMN 1H. Une analyse en chromatographie d'exclusion stérique dans l'eau additivé de NaNO3 (0,1N) avec un détecteur indice de réfraction fournit les valeurs de masse molaire 10 moyenne en nombre (Mn) et d'indice de polymolécularité (Mw/Mn) suivants (relative aux étalons PEO): = 1 070 000 g/mol Mw/Mn = 2,8. Exemple 3 15 Evaluation de polymère dibloc en association avec un latex dans des coulis de ciment Le polymère dibloc P13 préparés dans l'exemple 1 et séché par évaporation sur plateau est utilisé sous forme de poudre en combinaison avec un latex styrène butadiène pour réaliser des coulis de ciment pétrolier ayant les formulations suivantes en grammes : 3-1 3-2 3-3 3-4 3-5 3-6 latex 103.9 86.6 69.24 0 0 69.2 dibloc P13 0 0 0 3.9 2.34 2.34 dispersant (polymelami ne su lfonate) 1.95 1.17 1.56 0 1.56 1.17 retardateur (lignosulfonate de calcium) 0.39 0.39 0.39 0.78 0.78 0.39 antimousse organique 1.38 1.38 1.38 1.38 1.38 1.38 eau de ville 245 262 278.9 344.8 345.5 277.8 ciment 780 780 780 780 780 780 20 Le latex est ajouté à l'eau de ville et aux additifs liquides et à l'eau de ville. Les dibloc et les additifs solides sont mélangés au ciment avant incorporation dans le liquide. 3064641 34 La formulation et le conditionnement et le test de filtration ont été réalisés selon la norme de l'American Petroleum lnstitute (API recommended practice for testing well cements 10B, 2nd edition April 2013). Après mélange et dispersion de l'ensemble des constituants de la formulation, le coulis 5 obtenu a été conditionné à 88°C pendant 20 minutes dans un consistomètre atmosphérique (modèle 1250 fourni par Chandler Engineering Inc.) préalablement stabilisé à cette température, ce qui permet de simuler les conditions subies par le coulis de ciment lors de la descente dans un puits. La performance en contrôle de filtrat a été déterminée par une filtration statique à 88°C 10 dans une cellule double ouverture de capacité 175mL équipée de grille métallique 325mesh (45pm) (fourni par OFITE Inc., référence 170-45). Les tests de contrôle de migration de gaz sont réalisés sur un « gas migration tester » Model 120-57 fourni par OFITE. Le principe de cet appareil consiste à laisser le coulis de ciment prendre sous pression lors d'une filtration prolongée. Si aucun gaz ne diffuse à travers la cellule, le 15 coulis est considéré imperméable à la migration de gaz. Les performances des polymères dans les formulations de ciment sont reportées dans le tableau ci-dessous : formulation N° 3-1 3-2 3-3 3-4 3-5 3-6 fluid loss V API 85 400 381 80 121 39 contrôle de migration de gaz pass fail fail fail fail pass 20 Ces résultats montrent qu'une combinaison de latex et de polymère dibloc peux être avantageusement être utilisée pour contrôler à la fois le filtrat et la migration de gaz avec une concentration en latex et en dibloc fortement réduites par rapport à l'utilisation de chacun de ces additifs utilisés seuls. Exemple 4 25 Evaluation de polymère dibloc en association avec des particules de silice dans des coulis de ciment 3064641 Le polymère dibloc P13 préparés dans l'exemple 1 et séché par évaporation sur plateau est utilisé sous forme de poudre en combinaison avec une fumée de silice (fournie par Condensil grade 95ND) pour réaliser des coulis de ciment pétrolier ayant les formulations suivantes en grammes : 4-1 4-2 4-3 fumée de silice 39 0 35.9 dibloc P13 0 3.12 3.12 dispersant (polymelamine sulfonate) 2.34 0.59 0.78 retardateur (lignosulfonate de calcium) 0.78 0.78 0.78 antimousse organique 1.38 1.38 1.38 eau de ville 345.1 350.2 ciment 780 780 780 5 Le fumée de silice est ajouté à l'eau de ville et aux additifs liquides et à l'eau de ville. Les dibloc et les additifs solides sont mélangés au ciment avant incorporation dans le liquide. La formulation et le conditionnement et le test de filtration ont été réalisés selon la norme de l'American Petroleum lnstitute (API recommended practice for testing well cements 10 10B, 2nd edition April 2013). Après mélange et dispersion de l'ensemble des constituants de la formulation, le coulis obtenu a été conditionné à 88°C pendant 20 minutes dans un consistomètre atmosphérique (modèle 1250 fourni par Chandler Engineering Inc.) préalablement stabilisé à cette température, ce qui permet de simuler les conditions subies par le coulis 15 de ciment lors de la descente dans un puits. La performance en contrôle de filtrat a été déterminée par une filtration statique à 88°C dans une cellule double ouverture de capacité 175mL équipée de grille métallique 325mesh (45pm) (fourni par OFITE Inc., référence 170-45). Les tests de contrôle de migration de gaz sont réalisés sur un « gas migration tester » Model 120-57 fourni par 20 OFITE. Le principe de cet appareil consiste à laisser le coulis de ciment prendre sous pression lors d'une filtration prolongée. Si aucun gaz ne diffuse à travers la cellule, le coulis est considéré imperméable à la migration de gaz. 3064641 36 Les performances des polymères dans les formulations de ciment sont reportées dans le tableau ci-dessous : formulation N° 4-1 4-2 4-3 fluid loss V API 400 80 46 contrôle de migration de gaz fail fail pass 5 Ces résultats montrent qu'une combinaison de latex et de polymère dibloc peux être avantageusement être utilisée pour contrôler à la fois le filtrat et la migration en combinaison avec une dispersion de fumée de silice. 10 REVENDICATIONS1.- Utilisation, à titre d'agent de contrôle du filtrat et/ou de la migration de gaz dans un fluide (F) injecté sous pression dans une formation souterraine, où ledit fluide (F) comprend des particules solides (p) et/ou est mis en contact avec des particules solides (p) au sein de la formation souterraine suite à son injection, d'une association comprenant (i) un polymère séquencé (P) comprenant : - un premier bloc (A) qui s'adsorbe sur au moins une partie des particules (p); et - un deuxième bloc (B), de composition distincte de celle dudit premier bloc (A), de masse moléculaire moyenne en poids supérieure à 10 000 g/mol, par exemple supérieure à 100 000 g/mol et soluble dans le fluide (F), (ii) des particules propres à assurer un effet barrière de gaz, de préférence un latex et/ou des particules de silice. 2.- Utilisation selon la revendication 1, où les particules propres à assurer un effet barrière de gaz (ii) sont un latex. 3.- Utilisation selon la revendication 1 ou 2, où le latex est en styrène-butadiène. 4.- Utilisation selon la revendication 1, où le latex est sous la forme d'une suspension contenant de 40 à 50% en poids de latex sec. 5.- Utilisation selon la revendication 3, où le rapport pondéral styrène-butadiène est compris entre 30 :70 et 70 :30, de préférence entre 40 :60 et 60 :40. 6.- Utilisation selon la revendication 1, où le ratio de concentration du polymère (P) par rapport à celle du latex sec est compris entre 4 à 8% en poids. 7.- Utilisation selon la revendication 1, où les particules propres à assurer un effet barrière de gaz (ii) sont des particules de silice. 8.- Utilisation selon la revendication 7, où les particules de silice sont dispersées ou sous forme d'agrégats constitués de particules élémentaires de 5 nm à 5 pm, de préférence de 50 nm à 500 nm. 3064641 38 9.- Utilisation selon l'une des revendications 1 à 8, où le fluide (F) est un fluide aqueux et où le bloc (B) est un bloc constitué au moins majoritairement par des unités monomères choisies dans le groupe consistant en les unités monomères U1 à U5 définies ci-dessous, et les mélanges de ces unités monomères : 5 - unités monomères U1 : unités monomères comprenant un groupement fonctionnel acrylamide - unités monomères U2: unités monomères comprenant un groupement fonctionnel acide sulfonique ou sulfonate - unités monomères U3: unités monomères neutres incluant les esters d'acides 10 mono- ou di- carboxyliques [alpha],[beta]-éthyléniquement insaturés avec des alcanediols en C2-C30 ou des polyéthyleneglycol, et les acrylate de tétrahydrofurfuryle, vinyl acétamide, vinyl pyrrolidone, N-vinyl pipéridone, Nvinyl caprolactam, N-vinyl-5-methy1-2-pyrrolidone, N-vinyl-5-ethy1-2-pyrrolidone, N-vinyl-6-méthy1-2-pipéridone, N-vinyl-6-éthy1-2-pipéridone, N-viny1-7-méthy1-2- 15 caprolactam, N-vinyl-7-ethy1-2-caprolactame. - unités monomères U4: unités monomères porteuses de groupements ammonium, incluant les amides d'acides mono- ou di- carboxyliques [alphaMbeteéthyléniquement insaturés avec des diamines ayant au moins un groupe amine primaire ou secondaire ; les N,N-diallylamines et N,N-diallyl-N- 20 alkylamines. - unités monomères U5: unités monomères acrylate, porteuses de groupement COOH ou C00- , le bloc (B) pouvant optionnellement comprendre des monomères hydrophobes en faibles proportions, typiquement à raison de 0,05% à 10% en masse par rapport à la masse 25 totale d'unité monomères dans le bloc (B). 10.- Utilisation selon l'une des revendications précédentes où le fluide (F) est un coulis de ciment pétrolier, qui comprend le polymère (P) comme additif. 11.- Utilisation selon la revendication 10, où : - le bloc (B) comprend des unités monomères U1 comprenant un groupement fonctionnel acrylamide, notamment des unités diméthylacrylamide DMA, et optionnellement des 3064641 39 unités U2 comprenant un groupement fonctionnel acide sulfonique ou sulfonate, notamment des unités acide acrylamidométhylpropanesulfonique (AMPS) ; et - le bloc (B) a une masse moléculaire moyenne en poids comprise entre 150 000 et 750 5 000 g/mol, de préférence entre 200 000 et 700 000 g/mol.